(57)【要約】      （修正有）【課題】爪への不要なダメージを防ぐ、爪用の人工ネイルチップと硬化性組成物のセットの提供。【解決手段】ネイルチップ硬化性組成物は、エクステンドジェルと、エッジオフフラットブラシと、爪やすりと、複数のＧｅｌ−Ｘチップと、ｐＨボンダーと、ノンアシッドジェルプライマを含む。ｐＨボンダーは、爪の表面上にｐＨボンダー層を形成する。ノンアシッドジェルプライマは、ｐＨボンダー層上に重なるノンアシッドジェルプライマ層を形成する。エクステンドジェルは、ノンアシッドジェルプライマ層上に重なるエクステンドジェル層を形成する。Ｇｅｌ−Ｘチップに爪やすりでやすりをかけ、Ｇｅｌ−Ｘチップの下側接触面上にエッジオフフラットブラシでエクステンドジェルを塗る。Ｇｅｌ−Ｘチップが爪の上にしっかりと貼り付けられるような状態でＧｅｌ−Ｘチップの下側接触面を爪の上のエクステンドジェル層と接触させる。【選択図】なし【特許請求の範囲】
【請求項１】
爪用の人工ネイルチップと硬化性組成物のセットであって、
エクステンドジェルと、
１つ以上のＧｅｌ−Ｘチップとを含み、
前記Ｇｅｌ−Ｘチップのそれぞれの下側接触面の少なくとも根元部に貼り付け面がもたらされ、爪の上に貼り付けられるべき前記Ｇｅｌ−Ｘチップの前記下側接触面の前記貼り付け面の少なくとも一部に前記エクステンドジェルを塗ることによりエクステンドジェルチップ層が形成され、前記エクステンドジェルチップ層の前記エクステンドジェルは前記Ｇｅｌ−Ｘチップの前記下側接触面の前記貼り付け面上に保持することができ、エクステンドジェル層を形成するために爪の表面上に前記エクステンドジェルを塗った後に爪の表面上にジェル層が形成され、
結果として、前記エクステンドジェルチップ層を有する前記Ｇｅｌ−Ｘチップは、前記ジェル層が形成された爪の上で根元から先端へ徐々にプレスされ、前記Ｇｅｌ−Ｘチップと爪との間に結合性のエクステンドジェル層を形成するためにＬＥＤ照射及びＵＶ照射からなる群から選択された照射の下で一定時間にわたって硬化及び固化されることにより爪の上に貼り付けられ、ここで爪の表面上の前記エクステンドジェルは、前記Ｇｅｌ−Ｘチップと爪との間の前記結合性のエクステンドジェル層の結合及び接着能力を強化する、
人工ネイルチップと硬化性組成物のセット。
【請求項２】
前記エクステンドジェルが、６０．０〜８０．０重量％のポリウレタンアクリレートオリゴマーと、１０．０〜１５．０重量％の２−ヒドロキシエチルメタクリレートと、１．０〜５．０重量％の１−ヒドロキシシクロヘキシルフェニルケトンと、１．０〜５．０重量％のフェニルビス（２，４，６−トリメチルベンゾイル）ホスフィンオキシドを含む、請求項１に記載の人工ネイルチップと硬化性組成物のセット。
【請求項３】
爪の上に塗るように適合されたＭＳＤＳトップジェルコートをさらに含み、前記ＭＳＤＳトップジェルコートが、６０．０〜８０．０重量％のポリウレタンアクリレートオリゴマーと、１０．０〜１５．０重量％の２−ヒドロキシエチルメタクリレート（ＨＥＭＡ）と、１．０〜５．０重量％のジ−トリメチロールプロパンテトラアクリレートと、１．０〜５．０重量％のＰＥＴＭＰ７４と、０．０〜１．０重量％のポリエーテル変性ポリシロキサン７５を含む、請求項１に記載の人工ネイルチップと硬化性組成物のセット。
【請求項４】
爪の上に塗るように適合されたＭＳＤＳトップジェルコートをさらに含み、前記ＭＳＤＳトップジェルコートが、６０．０〜８０．０重量％のポリウレタンアクリレートオリゴマーと、１０．０〜１５．０重量％の２−ヒドロキシエチルメタクリレート（ＨＥＭＡ）と、１．０〜５．０重量％のジ−トリメチロールプロパンテトラアクリレートと、１．０〜５．０重量％のＰＥＴＭＰ７４と、０．０〜１．０重量％のポリエーテル変性ポリシロキサン７５を含む、請求項２に記載の人工ネイルチップと硬化性組成物のセット。
【請求項５】
爪やすりをさらに含み、前記貼り付け面が、それぞれ前記爪やすりで前記Ｇｅｌ−Ｘチップの前記下側接触面にやすりをかけた後に粗い貼り付け面となる、請求項１に記載の人工ネイルチップと硬化性組成物のセット。
【請求項６】
爪やすりをさらに含み、前記貼り付け面が、それぞれ前記爪やすりで前記Ｇｅｌ−Ｘチップの前記下側接触面にやすりをかけた後に粗い貼り付け面となり、前記粗い貼り付け面のそれぞれの上に複数の凹溝が形成される、請求項４に記載の人工ネイルチップと硬化性組成物のセット。
【請求項７】
ｐＨボンダー及びノンアシッドジェルプライマをさらに含み、前記エクステンドジェルを爪の表面に塗る前に、ｐＨボンダー層を形成するために前記ｐＨボンダーが爪の表面に塗られ、前記ｐＨボンダー層上にノンアシッドジェルプライマ層を形成するために前記ｐＨボンダー層の上に前記ノンアシッドジェルプライマが重ね塗りされ、前記ノンアシッドジェルプライマ層の上に前記エクステンドジェル層が重ね塗りされる、請求項１に記載の人工ネイルチップと硬化性組成物のセット。
【請求項８】
ｐＨボンダー及びノンアシッドジェルプライマをさらに含み、前記エクステンドジェルを爪の表面に塗る前に、ｐＨボンダー層を形成するために前記ｐＨボンダーが爪の表面に塗られ、前記ｐＨボンダー層上にノンアシッドジェルプライマ層を形成するために前記ｐＨボンダー層の上に前記ノンアシッドジェルプライマが重ね塗りされ、前記ノンアシッドジェルプライマ層の上に前記エクステンドジェル層が重ね塗りされる、請求項５に記載の人工ネイルチップと硬化性組成物のセット。
【請求項９】
人工ネイルチップを爪の上につける方法であって、
（ａ）爪の表面にエクステンドジェルの層を塗ることにより爪の表面上にエクステンドジェル層を形成するステップと、
（ｂ）Ｇｅｌ−Ｘチップの下側接触面上にもたらされた貼り付け面に前記エクステンドジェルを塗るステップと、
（ｃ）前記Ｇｅｌ−Ｘチップを爪の上で気泡が入らないように且つ密着するようにその根元から先端へ徐々にプレスするステップと、
（ｄ）前記Ｇｅｌ−Ｘチップが爪にしっかりと貼り付けられるように、前記Ｇｅｌ−Ｘチップと爪との間に結合性のエクステンドジェル層を形成するために前記貼り付け面上の前記エクステンドジェルチップ層が前記爪の上のエクステンドジェル層と共に硬化及び固化されるまで外部からプレスする力により前記Ｇｅｌ−Ｘチップと前記爪とを押さえつけるステップと、
を含む、方法。
【請求項１０】
前記ステップ（ｄ）が、押さえつけられている前記Ｇｅｌ−Ｘチップをつけた爪をＬＥＤ照射及びＵＶ照射からなる群から選択された照射の下に１０秒〜２分間暴露するステップをさらに含む、請求項９に記載の塗布方法。
【請求項１１】
前記貼り付け面として粗い貼り付け面を形成するために前記Ｇｅｌ−Ｘチップの前記下側接触面にやすりをかけるステップをさらに含む、請求項９に記載の塗布方法。
【請求項１２】
前記貼り付け面として粗い貼り付け面を形成するために前記Ｇｅｌ−Ｘチップの前記下側接触面にやすりをかけるステップをさらに含み、前記粗い貼り付け面上に複数の凹溝が形成される、請求項１０に記載の塗布方法。
【請求項１３】
前記ステップ（ａ）の前に、
（ｉ）ｐＨボンダーを爪に塗ることにより爪の表面上にｐＨボンダー層を形成するステップと、
（ｉｉ）ノンアシッドジェルプライマを爪に塗ることによりｐＨボンダー層上に重なるノンアシッドジェルプライマ層を形成するステップと、
をさらに含み、前記ノンアシッドジェルプライマ層上に前記エクステンドジェル層が重ね塗りされる、請求項９に記載の塗布方法。
【請求項１４】
前記ステップ（ａ）の前に、
（ｉ）ｐＨボンダーを爪に塗ることにより爪の表面上にｐＨボンダー層を形成するステップと、
（ｉｉ）ノンアシッドジェルプライマを爪に塗ることにより前記ｐＨボンダー層上に重なるノンアシッドジェルプライマ層を形成するステップと、
をさらに含み、前記ノンアシッドジェルプライマ層上に前記エクステンドジェル層が重ね塗りされる、請求項１２に記載の塗布方法。
【請求項１５】
前記エクステンドジェルが、６０．０〜８０．０重量％のポリウレタンアクリレートオリゴマーと、１０．０〜１５．０重量％の２−ヒドロキシエチルメタクリレートと、１．０〜５．０重量％の１−ヒドロキシシクロヘキシルフェニルケトンと、１．０〜５．０重量％のフェニルビス（２，４，６−トリメチルベンゾイル）ホスフィンオキシドを含む、請求項９に記載の塗布方法。
【請求項１６】
ＭＳＤＳトップジェルコートを爪の上に塗るステップをさらに含み、前記ＭＳＤＳトップジェルコートが、６０．０〜８０．０重量％のポリウレタンアクリレートオリゴマーと、１０．０〜１５．０重量％の２−ヒドロキシエチルメタクリレート（ＨＥＭＡ）と、１．０〜５．０重量％のジ−トリメチロールプロパンテトラアクリレートと、１．０〜５．０重量％のＰＥＴＭＰ７４と、０．０〜１．０重量％のポリエーテル変性ポリシロキサン７５を含む、請求項１５に記載の塗布方法。
【請求項１７】
前記エクステンドジェルが、６０．０〜８０．０重量％のポリウレタンアクリレートオリゴマーと、１０．０〜１５．０重量％の２−ヒドロキシエチルメタクリレートと、１．０〜５．０重量％の１−ヒドロキシシクロヘキシルフェニルケトンと、１．０〜５．０重量％のフェニルビス（２，４，６−トリメチルベンゾイル）ホスフィンオキシドを含む、請求項１２に記載の塗布方法。
【請求項１８】
ＭＳＤＳトップジェルコートを爪の上に塗るステップをさらに含み、前記ＭＳＤＳトップジェルコートが、６０．０〜８０．０重量％のポリウレタンアクリレートオリゴマーと、１０．０〜１５．０重量％の２−ヒドロキシエチルメタクリレート（ＨＥＭＡ）と、１．０〜５．０重量％のジ−トリメチロールプロパンテトラアクリレートと、１．０〜５．０重量％のＰＥＴＭＰ７４と、０．０〜１．０重量％のポリエーテル変性ポリシロキサン７５を含む、請求項１７に記載の塗布方法。
【請求項１９】
前記エクステンドジェルが、６０．０〜８０．０重量％のポリウレタンアクリレートオリゴマーと、１０．０〜１５．０重量％の２−ヒドロキシエチルメタクリレートと、１．０〜５．０重量％の１−ヒドロキシシクロヘキシルフェニルケトンと、１．０〜５．０重量％のフェニルビス（２，４，６−トリメチルベンゾイル）ホスフィンオキシドを含む、請求項１４に記載の塗布方法。
【請求項２０】
ＭＳＤＳトップジェルコートを爪の上に塗るステップをさらに含み、前記ＭＳＤＳトップジェルコートが、６０．０〜８０．０重量％のポリウレタンアクリレートオリゴマーと、１０．０〜１５．０重量％の２−ヒドロキシエチルメタクリレート（ＨＥＭＡ）と、１．０〜５．０重量％のジ−トリメチロールプロパンテトラアクリレートと、１．０〜５．０重量％のＰＥＴＭＰ７４と、０．０〜１．０重量％のポリエーテル変性ポリシロキサン７５を含む、請求項１９に記載の塗布方法。
【発明の詳細な説明】
【技術分野】
【０００１】
著作権表示
本特許明細書の開示内容の一部には、著作権保護の対象物が含まれる。著作権者は、米国特許商標庁の特許ファイル又は記録への掲載に伴う本特許開示の複写には異議を提起しないが、それ以外については、どのようなものであれ、全ての著作権を制限する。
【０００２】
本発明は、ネイルチップ組成物に関し、より具体的には、爪の上の人工ネイルチップの硬化及び固化時間を減少させることができるだけでなく、爪への不必要なダメージを防ぐこともできる、人工ネイルチップと硬化性組成物のセット及びその塗布方法に関する。
【発明の概要】
【発明が解決しようとする課題】
【０００３】
ジェルネイルアートは、今時のアートデザインと考えられる、爪を美しく装飾する施術である。ジェルネイルアートは、種々の形態の多様な特徴を有する。手の形状、爪の形状、皮膚の色、衣服、及び他の要件に応じて、ジェルネイルアートは、爪の消毒、清浄化、ケア、メンテナンス、及び美しい装飾のプロセスである。現在、ジェルネイルプロセス中に、凝固を促進するためにフォトセラピーが用いられる。一部の人々は、以前は、フォトセラピーマニキュアを使用する前に最初に手のケアをしていた。しかしながら、角質除去剤は結果的に皮膚を薄くし、これはさらに、爪がサンスクリーンなしにＵＶ又はブルーライトなどのフォトセラピーランプに直接暴露される場合に皮膚の老化を引き起こす。不適切なジェルネイルアートは、爪にダメージを与え、さらには爪と爪の下の爪床との分離を引き起こし、結局は爪床を短くすることになる場合がある。したがって、健康的なネイル組成物並びに適切なネイルツールが必要とされる。
【課題を解決するための手段】
【０００４】
本発明は、爪を装飾するだけでなく爪を保護する、人工ネイルチップと硬化性組成物のセット及びその塗布方法を提供するという点で有利である。
【０００５】
本発明の別の利点は、爪の上の人工ネイルチップの硬化及び固化時間を減少させることができるだけでなく爪への不必要なダメージを防ぐことができる、人工ネイルチップと硬化性組成物のセット及びその塗布方法を提供することである。
【０００６】
本発明の別の利点は、爪の表面に人工ネイルチップ、すなわちＧｅｌ−Ｘチップをしっかりと貼り付けるためのエクステンドジェルを含む、人工ネイルチップと硬化性組成物のセット及びその塗布方法を提供することである。
【０００７】
本発明の別の利点は、爪を保護し、ＵＶダメージを低減する、人工ネイルチップと硬化性組成物のセット及びその塗布方法を提供することである。
【０００８】
本発明のさらなる利点及び特徴は、以下の説明から明らかとなり、付属の請求項に具体的に記載される手段及びその組合せによって実現され得る。
【０００９】
本発明によれば、上記の及び他の目的及び利点は、人工ネイルチップと硬化性組成物のセットにより得られ、該セットは、
【００１０】
少なくとも人工ネイルチップ、すなわちＧｅｌ−Ｘチップと、Ｅｘｔｅｎｄｅｄ  Ｇｅｌと、エッジオフフラットブラシと、爪やすりと、ｐＨボンダーと、ノンアシッドジェルプライマとを含み、ｐＨボンダーは、爪の表面上にｐＨボンダー層を形成し、ノンアシッドジェルプライマは、ｐＨボンダー層上に重なるノンアシッドジェルプライマ層を形成し、エクステンドジェルは、ノンアシッドジェルプライマ層上に重なるエクステンドジェル層を形成し、Ｇｅｌ−Ｘチップの下側接触面が、粗い貼り付け面をもたらすために爪やすりでやすりをかけられ、エクステンドジェルが、接着層を形成するために少なくとも粗い貼り付け面がエクステンドジェルで完全に覆われるまでエッジオフフラットブラシでＧｅｌ−Ｘチップの下側接触面上に塗布され、Ｇｅｌ−Ｘチップの下側接触面が、Ｇｅｌ−Ｘチップが爪の上にしっかりと貼り付けられるような状態で爪の上のエクステンドジェル層と接触させられる。
【００１１】
本発明によれば、上記の及び他の目的及び利点はまた、ネイルチップ組成物の塗布方法であって、以下のステップを含む方法により得られる。
【００１２】
（ａ）ｐＨボンダーを爪に塗ることにより爪の表面上にｐＨボンダー層を形成するステップと、
【００１３】
（ｂ）ノンアシッドジェルプライマを爪に塗ることによりｐＨボンダー層上に重なるノンアシッドジェルプライマ層を形成するステップと、
【００１４】
（ｃ）エッジオフフラットブラシを使って爪にエクステンドジェルの層を塗ることによりノンアシッドジェルプライマ層上に重なるエクステンドジェル層を形成するステップと、
【００１５】
（ｄ）Ｇｅｌ−Ｘチップの下側接触面上に粗い貼り付け面をもたらすステップであって、ステップ（ａ）の前に適用することができるステップと、
【００１６】
（ｅ）エクステンドジェルチップ層を形成するために例えばエッジオフフラットブラシを使ってＧｅｌ−Ｘチップの下側接触面にエクステンドジェルを塗るステップと、
【００１７】
（ｆ）Ｇｅｌ−Ｘチップを爪の上で、気泡が入らないように且つ確実に密着するように、その根元から先端へ徐々にプレスするステップと、
【００１８】
（ｇ）Ｇｅｌ−Ｘチップが爪にしっかりと取り付けられるように、粗い貼り付け面４１１上のエクステンドジェルチップ層が爪の上のエクステンドジェル層９０と共に硬化及び固化されるまで外力によりＧｅｌ−Ｘチップと爪とを押さえつけるステップ。
【００１９】
一実施形態では、ステップ（ｄ）は、Ｇｅｌ−Ｘチップの下側接触面に爪やすりでやすりをかけることにより達成することができる。
【００２０】
一実施形態では、ステップ（ｇ）は、硬化及び固化のために少なくとも２分間のＵＶ又はＬＥＤ照射への暴露下で実行することができる。
【００２１】
次の説明及び図面の考慮からさらなる目的及び利点が明らかとなるであろう。
【００２２】
本発明のこれらの及び他の目的、特徴、及び利点は、以下の詳細な説明、添付図、及び付属の請求項から明らかとなるであろう。
【図面の簡単な説明】
【００２３】
【図１】本発明の好ましい実施形態に係る人工ネイルチップと硬化性組成物のセットの塗布方法を例示する概略図である。
【図２】本発明の上記の好ましい実施形態に係る人工ネイルチップと硬化性組成物のセットの塗布方法を例示する概略図である。
【図３】本発明の上記の好ましい実施形態に係る人工ネイルチップと硬化性組成物のセットの塗布方法を例示する概略図である。
【図４】本発明の上記の好ましい実施形態に係る人工ネイルチップと硬化性組成物のセットの塗布方法を例示する概略図である。
【図５】本発明の上記の好ましい実施形態に係る人工ネイルチップと硬化性組成物のセットの塗布方法を例示する概略図である。
【図６】本発明の上記の好ましい実施形態に係る人工ネイルチップと硬化性組成物のセットの塗布方法を例示する概略図である。
【図７】本発明の上記の好ましい実施形態に係る人工ネイルチップと硬化性組成物のセットの塗布方法を例示する概略図である。
【図８】本発明の上記の好ましい実施形態に係る人工ネイルチップと硬化性組成物のセットの塗布方法を例示する概略図である。
【図９】本発明の上記の好ましい実施形態に係る人工ネイルチップと硬化性組成物のセットの塗布方法を例示する概略図である。
【図１０】本発明の上記の好ましい実施形態に係る人工ネイルチップと硬化性組成物のセットの塗布方法を例示する概略図である。
【図１１】本発明の上記の好ましい実施形態に係るネイルチップ硬化性組成物のセットを例示する斜視図である。
【図１２】本発明の上記の好ましい実施形態に係るネイルチップ硬化性組成物のエクステンドジェルの化学組成を例示する表である。
【図１３】本発明の上記の好ましい実施形態に係るネイルチップ硬化性組成物のＭＳＤＳトップジェルコートの化学組成を例示する表である。
【図１４】本発明の上記の好ましい実施形態に係る人工ネイルチップと硬化性組成物のセットの塗布方法の流れ図である。
【発明を実施するための形態】
【００２４】
以下の説明は、当業者が本発明を作製及び使用することを可能にするために開示される。好ましい実施形態が以下の説明で単なる例として提供され、修正物が当業者には明らかであろう。以下の説明で定義される一般原理は、本発明の精神及び範囲から逸脱することなく他の実施形態、代替物、修正物、均等物、及び用途に当てはめられるであろう。
【００２５】
図面の図１〜図１１を参照すると、好ましい実施形態に係る人工ネイルチップと硬化性組成物のセット１００が例示されており、図１１に示されるように、ネイルチップ硬化性組成物のセット１００は、エクステンドジェル１０と、エッジオフフラットブラシ２０と、爪やすり３０と、Ｇｅｌ−Ｘチップという名称で具体化される複数の人工ネイルチップ４０と、ｐＨボンダー５０と、ノンアシッドジェルプライマ６０とを備える。エクステンドジェル１０は、Ｇｅｌ−Ｘチップの接着剤として用いられる。
【００２６】
図面の図１に示すように、ネイルチップ硬化性組成物のセット１００を使用する前に、爪９０の上の油分及びほこりを除去するために、爪９０がきれいになるように消毒用アルコールを含ませたコットンパッド９１で拭って清浄にする。
【００２７】
図面の図２に示すように、爪９０の表面上にｐＨボンダー層を形成するためにｐＨボンダー５０を爪９０の上に塗る。爪９０の上に塗ったｐＨボンダー層が乾いたらすぐに、ノンアシッドジェルプライマ６０を爪９０の上に塗る。詳細には、図面の図３に示すように、爪９０の表面上にｐＨボンダー層上に重なるノンアシッドジェルプライマ層を形成するためにノンアシッドジェルプライマ６０を爪９０の上に塗る。爪９０の上に塗ったノンアシッドジェルプライマ層が乾いたらすぐに、エッジオフフラットブラシ２０を使ってエクステンドジェル１０の薄い層を爪９０に塗る。詳細には、図面の図４に示すように、ノンアシッドジェルプライマ層上に重なるエクステンドジェル層を形成するためにエクステンドジェル１０の薄い層を爪９０の上に塗る。
【００２８】
図面の図５に示すように、本発明の好ましい実施形態によれば、爪９０の上のノンアシッドジェルプライマ層上に重なるエクステンドジェル１０により形成されたエクステンドジェル層をＬＥＤランプ９２で約３０秒などの一定時間にわたって硬化させる。代替的に、爪９０の上のノンアシッドジェルプライマ層上に重なるエクステンドジェル１０により形成されたエクステンドジェル層はまた、ＵＶランプで約２分などの一定時間にわたって硬化させることができる。
【００２９】
例えばアクリル材料で作製された人工ネイルチップに関して、すなわちＧｅｌ−Ｘチップ４０が、本発明の好ましい実施形態に係る人工ネイルチップとして用いられる。爪の上にＧｅｌ−Ｘチップ４０を取り付ける前に、Ｇｅｌ−Ｘチップがその上に接触し貼り付けられることになる爪の表面積にほぼ等しい表面積を有するＧｅｌ−Ｘチップの下側内側部分である各Ｇｅｌ−Ｘチップの下側接触面４１上に、粗い貼り付け面４１１がもたらされる。粗い貼り付け面４１１は、爪の下側表面及び上側表面上に必要とされる概して滑らかな表面以外の粗い表面をもたらすために製造時に作製することができる。粗い貼り付け面４１１上に、複数の凹溝４１２が形成される。
【００３０】
好ましい実施形態によれば、粗い貼り付け面４１１は、爪やすり３０によってもたらされる。下側接触面４１は、図６に示されるようにその上に複数の小さい凹溝４１２を有する粗い貼り付け面４１１を形成するべく爪やすり３０でやすりをかけられる。健康な爪は、概して滑らかな表面を有することになることが認識される。爪の表面上の人工ネイルチップの貼り付けを強化するために、従来の方法では、爪の表面に少しやすりをかけてからその上に、人工ネイルチップを爪の上に接着するためのグルーを塗る。爪に不必要なダメージを与えることを防ぐためには、Ｇｅｌ−Ｘチップ４０の下側接触面４１上に粗い貼り付け面４１１を形成及びもたらすことが、本発明の好ましい実施形態に従って爪にＧｅｌ−Ｘチップ４０を貼り付けるのに不可欠である。
【００３１】
言い換えれば、Ｇｅｌ−Ｘチップの下側接触面４１の根本部から始まる下側接触面４１の概して半分に、粗い貼り付け面４１１を形成するべくやすりをかける。粗い貼り付け面４１１、特に、該面４１１を粗い面にする、その上に形成された複数の凹溝４１２の存在は、エクステンドジェル１０を取り込むための粗い貼り付け面４１１の接触表面積を大きく増加させる。したがって、このとき、Ｇｅｌ−Ｘチップ接着剤、すなわちエクステンドジェル１０を、Ｇｅｌ−Ｘチップ４０のそれぞれの粗い貼り付け面４１１に、同じサイズを有する滑らかな表面よりも多く保持することができる。
【００３２】
図面の図７に示すように、Ｇｅｌ−Ｘチップ４０の粗い貼り付け面４１１上にエクステンドジェルチップ層を形成するために、自爪を覆うのに十分なエクステンドジェル１０の小滴を、自爪の表面積の概して約１／３であるＧｅｌ−Ｘネイルチップ４０の下側接触面４１の粗い貼り付け面４１１の根元部にエッジオフフラットブラシ２０で塗る。エクステンドジェル１０は、複数の凹溝４１２に流れ込み、その中に保持されることになる。言い換えれば、粗い貼り付け面４１１の複数の凹溝４１２が、エクステンドジェル１０をさらに保持することができる。したがって、粗い貼り付け面４１１が爪の表面と接触するときに、エクステンドジェル層が爪９０の上にＧｅｌ−Ｘチップ４０を取り付ける及び貼り付けることになり、複数の凹溝４１２内のエクステンドジェル１０の保持は、Ｇｅｌ−Ｘチップ４０と爪９０との間のエクステンドジェル１０の厚さを実質的に増加させ、これは、Ｇｅｌ−Ｘチップ４０と爪９０との接着結合を効果的に増加させ、より短い硬化及び固化時間でＧｅｌ−Ｘチップ４０を爪９０によりしっかりと貼り付けることになる。
【００３３】
図面の図８を参照すると、Ｇｅｌ−Ｘチップ４０の下側接触面４１の粗い貼り付け面４１１上にエクステンドジェル１０を塗った後で、Ｇｅｌ−Ｘネイルチップ４０を、気泡が入らない又は浮かないように且つ確実に密着するように、爪９０の上でＧｅｌ−Ｘネイルチップ４０の根元から先端へ徐々にプレスする。
【００３４】
図面の図９に示すように、外力によりＧｅｌ−Ｘチップ４０と爪９０とを押さえつけ、次いで、Ｇｅｌ−Ｘチップ４０をつけた爪９０をＬＥＤランプ９２のＬＥＤ照射９３により約１０秒などの数秒にわたって硬化させる。ＬＥＤランプ９３は、図９に示されたＬＥＤフラッシュライト、又は、Ｇｅｌ−Ｘチップ４０をつけた爪９０を押さえつけながら受入キャビティに入れ、ＬＥＤ照射９３の下で処理することができるように、ブリッジライトの下側に設けられたＬＥＤとテーブル表面との間に受入キャビティを画定するべくテーブル表面上に置かれるブリッジライトとすることができる。最終的には、Ｇｅｌ−Ｘチップ４０と爪９０とを押さえつける外力を除去し、Ｇｅｌ−Ｘチップ４０のすべての側部が確実に硬化及び固化されるようにＬＥＤランプ９２からのＬＥＤ照射９３をＧｅｌ−Ｘチップ４０の周りにあてることができる。
【００３５】
次いで、図面の図１０に示すように、Ｇｅｌ−Ｘチップ４０と爪９０との間に結合性のエクステンドジェル層を形成するために、Ｇｅｌ−Ｘチップ４０の下側接触面４１の粗い貼り付け面４１１上のエクステンドジェルチップ層と爪の上のエクステンドジェル層９０が一体に硬化及び固化されるまで、Ｇｅｌ−Ｘチップ４０がその上に貼り付けられている爪９０全体をＬＥＤランプ９２の下で３０秒などの数秒にわたって硬化させることができる。最大で、Ｇｅｌ−Ｘチップ４０を爪９０の上に貼り付けるのにＬＥＤ照射を約２分間あてることで十分すぎるほどである。代替的に、爪９０全体をＵＶランプにより約２分などの数分にわたって硬化させる。
【００３６】
エクステンドジェルチップ層のエクステンドジェル１０がＧｅｌ−Ｘチップ４０の下側接触面４１の粗い貼り付け面４１１の凹溝４１２内に保持されるので、凹溝４１２内に保持されたエクステンドジェル１０は、Ｇｅｌ−Ｘチップ４０を爪９０に保持するための根幹をなすように作用することができ、Ｇｅｌ−Ｘチップ４０と爪９０との間の結合性のエクステンドジェル層を硬化及び固化する結合及び接着能力を大いに強化しながら、少なくとも２週間にわたって比較的より長いリフトスパンに対してＧｅｌ−Ｘチップ４０を爪９０の上にしっかりと貼り付けるのに比較的薄い結合性のエクステンドジェル層で十分であることに言及する価値がある。また、結合性のエクステンドジェル層がより薄ければ、必要とされるＬＥＤ照射による硬化及び固化時間がより短くなり、ユーザの１０本の爪に１０個のネイルチップを貼り付けるのに必要な総時間を大いに短縮することができる。
【００３７】
Ｇｅｌ−Ｘチップ４０を爪９０から取り外すために、ユーザは、Ｇｅｌ−Ｘチップ４０をつけた爪９０を、暫くアセトンにただ浸しておけばよく、Ｇｅｌ−Ｘチップ４０が爪９０から分離することになる。
【００３８】
エクステンドジェル１０がＧｅｌ−Ｘチップ接着剤として用いられることに言及する価値がある。エクステンドジェル１０の化学調製物は、アクリレート／メタクリレートの化学品に基づいており、単官能性及び多官能性アクリレート／メタクリレートモノマー／オリゴマー及び光開始剤を含有する。未硬化の状態のエクステンドジェル１０は、潜在的感作性物質、一次眼刺激物、及び中等度皮膚刺激物である。
【００３９】
詳細には、図面の図１２に示すように、エクステンドジェル１０の化学組成は、ポリウレタンアクリレートオリゴマー１１と、２−ヒドロキシエチルメタクリレート１２と、１−ヒドロキシシクロヘキシルフェニルケトン１３と、フェニルビス（２，４，６−トリメチルベンゾイル）ホスフィンオキシド１４を含む。
【００４０】
より詳細には、重量によるポリウレタンアクリレートオリゴマー１１の基本比率範囲は６０．０〜８０．０％であり、重量による２−ヒドロキシエチルメタクリレート１２の基本比率範囲は１０．０〜１５．０％であり、重量による１−ヒドロキシシクロヘキシルフェニルケトン１３の基本比率範囲は１．０〜５．０％であり、重量によるフェニルビス（２，４，６−トリメチルベンゾイル）ホスフィンオキシド１４の基本比率範囲は１．０〜５．０％である。
【００４１】
エクステンドジェル１０の比重が１．０６〜１．０８であり、蒸気圧（ｍｍＨｇ）がＣ：＜０．０１であることに言及する価値がある。
【００４２】
図面の図１１及び図１３に示すように、ネイルチップ組成物キット１００は、爪９０の上に塗られるＭＳＤＳトップジェルコート７０をさらに含む。
【００４３】
詳細には、図面の図１３に示すように、ＭＳＤＳトップジェルコート７０の化学組成は、ポリウレタンアクリレートオリゴマー７１と、２−ヒドロキシエチルメタクリレート（ＨＥＭＡ）７２と、ジ−トリメチロールプロパンテトラアクリレート７３と、ＰＥＴＭＰ７４と、ポリエーテル変性ポリシロキサン７５を含む。
【００４４】
より詳細には、重量によるポリウレタンアクリレートオリゴマー７１の基本比率範囲は６０．０〜８０．０％であり、重量による２−ヒドロキシエチルメタクリレート（ＨＥＭＡ）７２の基本比率範囲は１０．０〜１５．０％であり、重量によるジ−トリメチロールプロパンテトラアクリレート７３の基本比率範囲は１．０〜５．０％であり、重量によるＰＥＴＭＰ７４の基本比率範囲は１．０〜５．０％であり、ポリエーテル変性ポリシロキサン７５の基本比率範囲は０．０〜１．０％である。
【００４５】
ＭＳＤＳトップジェルコート７０の沸点が２１２°Ｆであることに言及する価値がある。
【００４６】
ＭＳＤＳトップジェルコート７０の引火点（°Ｆ）が９６°Ｆであることに言及する価値がある。
【００４７】
ＭＳＤＳトップジェルコート７０の比重が１．１４であることに言及する価値がある。
【００４８】
ユーザがＧｅｌ−Ｘチップ４０を取り除く必要があるとき、アセトンを含ませたコットンでそれらを包んでホイルで包むことができ、又はＧｅｌ−Ｘチップ４０をつけた爪９０をアセトンのボウルにそのまま浸すことができることに言及する価値がある。
【００４９】
図面の図１４も参照すると、上記の好ましい実施形態に係るネイルチップ組成物の塗布方法は、以下のステップを含む。
【００５０】
（１０００）消毒用アルコールを使って爪９０を拭いて爪９０の上の油分及びほこりを取り除く。
【００５１】
（２０００）爪９０の表面上にｐＨボンダー層を形成するべくｐＨボンダー５０を爪９０に塗る
【００５２】
（３０００）ｐＨボンダー層上に重なるノンアシッドジェルプライマ層を形成するべくノンアシッドジェルプライマ６０を爪９０に塗る。
【００５３】
（４０００）ノンアシッドジェルプライマ層上に重なるエクステンドジェル層を形成するべくエッジオフフラットブラシ２０を使ってエクステンドジェル１０の薄い層を爪９０に塗る。
【００５４】
（５０００）爪９０の上のエクステンドジェル１０をＬＥＤランプ９２で約３０秒間硬化させる。
【００５５】
（６０００）粗い貼り付け面４１１を形成するためにＧｅｌ−Ｘチップ４０の下側接触面４１に爪やすり３０でやすりをかける。
【００５６】
（７０００）エクステンドジェルチップ層を形成するためにエッジオフフラットブラシ２０を使ってＧｅｌ−Ｘチップ４０の下側接触面４１の粗い貼り付け面４１１の少なくとも根元部にエクステンドジェル１０の小滴を塗る。
【００５７】
（８０００）Ｇｅｌ−Ｘチップ４０を爪９０の上で気泡が入らないように且つ密着するようにその根元から先端へ徐々にプレスする。
【００５８】
（９１００）Ｇｅｌ−Ｘチップ４０が爪９０にしっかりと取り付けられるように、粗い貼り付け面４１１上のエクステンドジェルチップ層が爪の上のエクステンドジェル層９０と共に硬化及び固化されるまで外力によりＧｅｌ−Ｘチップ４０と爪９０とを押さえつける。
【００５９】
（９１１０）Ｇｅｌ−Ｘチップ４０をＬＥＤフラッシュライト９３で約１０秒間硬化させる。
【００６０】
（９１２０）外力を除去し、すべての側部を確実に硬化させるためにＬＥＤフラッシュライト９３をＧｅｌ−Ｘチップ４０の周りで回転させる。
【００６１】
（９２００）爪９０全体をＬＥＤランプ９２で３０秒間硬化させる。
【００６２】
代替的に、ステップ（５０００）は、爪９０の上のエクステンドジェル１０をＵＶランプで約２分間硬化させるステップ（５１００）に置き換えることができることに言及する価値がある。
【００６３】
代替的に、ステップ（９２００）は、爪９０全体をＵＶランプで約２分間硬化させるステップ（９２１０）に置き換えることができることに言及する価値がある。
【００６４】
本発明の好ましい実施形態に係るネイルチップ組成物キット１００の塗布方法では、エクステンドジェル１０の化学組成は、６０．０〜８０．０重量％のポリウレタンアクリレートオリゴマー１１と、１０．０〜１５．０重量％の２−ヒドロキシエチルメタクリレート１２と、１．０〜５．０重量％の１−ヒドロキシシクロヘキシルフェニルケトン１３と、１．０〜５．０重量％のフェニルビス（２，４，６−トリメチルベンゾイル）ホスフィンオキシド１４を含むことに言及する価値がある。
【００６５】
ネイルチップ組成物キット１００の塗布方法は、爪９０の上に用いられるＭＳＤＳトップジェルコート７０を塗るステップをさらに含むことに言及する価値がある。
【００６６】
本発明の好ましい実施形態に係るネイルチップ組成物キット１００の塗布方法では、ＭＳＤＳトップジェルコート７０の化学組成は、６０．０〜８０．０重量％のポリウレタンアクリレートオリゴマー７１と、１０．０〜１５．０重量％の２−ヒドロキシエチルメタクリレート（ＨＥＭＡ）７２と、１．０〜５．０重量％のジ−トリメチロールプロパンテトラアクリレート７３と、１．０〜５．０重量％のＰＥＴＭＰ７４と、０．０〜１．０重量％のポリエーテル変性ポリシロキサン７５を含むことに言及する価値がある。
【００６７】
図面に示され、上記で説明される本発明の実施形態は、単なる例示であって、限定することを意図していないことを当業者は理解するであろう。
【００６８】
したがって、本発明の目的が十分に効果的に達成されていることが分かるであろう。いくつかの実施形態が、本発明の機能的及び構造的原理を例示する目的で示され、説明されており、こうした原理から逸脱せずに変更がなされる。したがって、この発明は、以下の請求項の精神及び範囲内に包含されるすべての修正を含む。
【図１】
2019156827.tif 000002
【図２】
2019156827.tif 000003
【図３】
2019156827.tif 000004
【図４】
2019156827.tif 000005
【図５】
2019156827.tif 000006
【図６】
2019156827.tif 000007
【図７】
2019156827.tif 000008
【図８】
2019156827.tif 000009
【図９】
2019156827.tif 000010
【図１０】
2019156827.tif 000011
【図１１】
2019156827.tif 000012
【図１２】
2019156827.tif 000013
【図１３】
2019156827.tif 000014
【図１４】
2019156827.tif 000015